Полимерный флуоресцирующий материал для оптических устройств и способ его изготовления

2
2
1. Полимерный флуоресцирующий материал для оптических устройств на основе полиолефиновой матрицы и коллоидных полупроводниковых квантовых точек, выполненных из полупроводникового ядра, материал которого выбран из группы: CdS, CdSe, CdTe, InP, InAs; и полупроводниковых оболочек, материал которых выбран из группы: ZnS, ZnSe, ZnTe, CdS, CdSe, CdTe, InP, InAs; в соотношении 99,5:0,5, в диапазоне размеров от 1 до 100 нм, отличающийся тем, что полупроводниковое ядро квантовых точек дополнительно выбрано из группы: CuInS, CuInSe.
2. Полимерный флуоресцирующий материал для оптических устройств по п. 1, отличающийся тем, что полиолефиновая матрица выполнена из полиолефиновых эластомеров, выбранных из ряда: полиэтилен низкого и высокого давления, смеси полиэтиленов низкого и высокого давления в соотношениях 1:1-1:100, полипропилен и его смеси с полиэтиленом в соотношениях 1:1-1:100, полибутадиен, его сополимеры и его смеси с полиэтиленом и полипропиленом в соотношениях 1:1-1:100, полистирол и его сополимеры, полибутилен и его сополимеры, сополимеры полибутадиена и этилена, поли-4-метилпентен-1 и его сополимеры.
2
2
3. Полимерный флуоресцирующий материал для оптических устройств по п. 1, отличающийся тем, что включает светорассеивающую добавку, выбранную из группы: SiO, TiO, ZnO, CaO, MgO.
4. Полимерный флуоресцирующий материал для оптических устройств по п. 1, отличающийся тем, что включает антиоксиданты, пластификаторы и стабилизаторы выбраны из группы соединений: тиогликолевая кислота, альфа-липоевая кислота, алифатические тиолы.
2
2
5. Способ изготовления полимерного флуоресцирующего материала для оптических устройств по п. 1, заключающийся в том, что смешивают при периодическом перемешивании и повышении температуры полиолефиновую матрицу, выбранную из группы: полиэтилен низкого и высокого давления, смеси полиэтиленов низкого и высокого давления в соотношениях 1:1-1:100, полипропилен и его смеси с полиэтиленом в соотношениях 1:1-1:100, полибутадиен, его сополимеры и его смеси с полиэтиленом и полипропиленом в соотношениях 1:1-1:100, полистирол и его сополимеры, полибутилен и его сополимеры, сополимеры полибутадиена и этилена, поли-4-метилпентен-1 и его сополимеры; квантовые точки выполненных из полупроводникового ядра, материал которого может быть выбран из группы: CdS, CdSe, CdTe, InP, InAs, CuInS, CuInSe; и полупроводниковых оболочек, материал которых может быть выбран из группы: ZnS, ZnSe, ZnTe, CdS, CdSe, CdTe, InP, InAs; антиоксиданты, пластификаторы и
стабилизаторы, выбранные из группы соединений: тиогликолевая кислота, альфа-липоевая кислота, алифатические тиолы; в соотношении 98,717:0,494:0,494:0,099:0,196, с последующим остужением, высаждением, фильтрацией, сушкой и гранулированием полученного сухого материала с добавлением исходной полиолефиновой матрицы в соотношении 1:1 в экструдере с получением суперконцентрата квантовых точек, последующей загрузкой суперконцентрата с исходной полимерной матрицей в соотношении 1:10 в бункер дополнительного экструдера и загрузкой исходной полимерной матрицы в бункер основного экструдера и последующим раздувом полимерного рукава диаметром 30 см и толщиной 100-110 мкм и последующим разрезанием рукава вдоль и получением полимерного флуоресцирующего материала для оптических устройств.
6. Способ изготовления по п. 5, отличающийся тем, что суперконцентрата с исходной полимерной матрицей в соотношении 1:10 загружают в основной бункер экструдера, с последующим раздувом полимерного рукава диаметром 30 см и толщиной 5-50 мкм, последующим разрезанием и прессованием с подогревом до 100-150°C стопки с чередующимися слоями или однослойных разрезанных полимерных рукавов, содержащих квантовые точки, флуоресцирующие в красной, зеленой и синей областях спектра, с последующим разрезанием в направлении, перпендикулярном направлению слоев с получением структур с чередующимися флуоресцирующими слоями, с получением полимерного флуоресцирующего материала для оптических устройств.